(57)【要約】【課題】  敷物や生地等の上に敷く場合に、ずれ、滑り、移動等が容易に生じないように工夫され、かつ軽量性を有する敷物を提供する。【解決手段】  下記（ａ）〜（ｄ）の構成からなるカットパイルを有する生地が表面層の裏面側にカットパイル面を配置し、積層されてなる敷物である。（ａ）カットパイルが長繊維からなる。（ｂ）カットパイルの単糸繊度が１０〜１５０ｄＴｅｘである。（ｃ）カットパイルの断面積の総和が生地１ｃｍ２当たり５×１０−４〜１００×１０−４ｃｍ２である。（ｄ）カットパイルのパイル長が１〜１０ｍｍである。【選択図】図１
0003175477.tif 000002
【実用新案登録請求の範囲】
【請求項１】
下記（ａ）〜（ｄ）の構成からなるカットパイルを有する生地が表面層の裏面側にカットパイル面を配置し、積層されてなる敷物。
（ａ）カットパイルが長繊維からなる
（ｂ）カットパイルの単糸繊度が１０〜１５０ｄＴｅｘである
（ｃ）カットパイルの断面積の総和が生地１ｃｍ２当たり５×１０−４〜１００×１０−４ｃｍ２である
（ｄ）カットパイルのパイル長が１〜１０ｍｍである
【請求項２】
該カットパイルを有する生地がダブルラッセルセンターカット生地である請求項１記載の敷物。
【請求項３】
請求項１または２に記載の車載用敷物。
【考案の詳細な説明】
【技術分野】
【０００１】
本考案は、敷物や生地等の上に敷いた際にずれや滑りが少なく、かつ軽量性を有する敷物に関する。
【背景技術】
【０００２】
カーペット、絨毯、マット等の敷物を敷いた後、容易に動かないようにするためには、敷く素材に応じ様々な方法が従来なされている。例えばカーペットをコンクリート等に固定する際には接着剤で固定したり、板の間に敷く際にはエラストマーのような摩擦力の大きな樹脂で敷物の裏面にバッキングされたものを使用したり、畳の上に敷く場合は敷物の端をピンで留めたりしたりしている。
【０００３】
敷物や生地の上に敷く場合は、板の間に敷く場合と同様にエラストマーのような摩擦力の大きな樹脂を裏面にバッキングされたものを使用したりするが、板の間の場合と異なり、十分な摩擦力が得られないため、特にシャギー調の敷物の上に敷いた場合は容易に動く。そしてそれを防ぐためにより多くのエラストマー樹脂やラバーを塗布し、それら樹脂の重みも利用して動きにくくしている。
【０００４】
また、特許文献１において開示されているように、敷物や生地の上に敷く敷物の裏面に、カットパイルを利用するものも多く提案されている。これらの敷物は、敷物裏面にカットパイルを配した敷物を、別の敷物や生地の上に敷く場合、突起状のカットパイルが突き刺さるようになり、そのアンカー効果により動きにくくしている。しかしながら、アンカー効果を大きくするために、カットパイルに太い糸を使用したり、カットパイル保持のために大量の接着樹脂を使用したりして、重量が大きくなったりする問題があり、さらには、パイル単糸繊度を太くすることで、取り扱い時にそのパイル糸で手を負傷したりする事故も発生したりしている。
【先行技術文献】
【特許文献】
【０００５】
【特許文献１】特開平５−２１４６６２号
【考案の概要】
【考案が解決しようとする課題】
【０００６】
本考案は、上記のような課題に着目してなされたものであり、軽量のまま、敷物や生地の上に敷く場合に、容易に敷物が動かないように工夫された敷物を提供することを目的とする。
【課題を解決するための手段】
【０００７】
すなわち、本考案のうち、第１の考案は、（ａ）〜（ｄ）の構成からなるカットパイルを有する生地が表面層の裏面側にカットパイル面を配置し、積層されてなる敷物である。（ａ）カットパイルが長繊維からなる。（ｂ）カットパイルの単糸繊度が１０〜１５０ｄＴｅｘである。（ｃ）カットパイルの断面積の総和が生地１ｃｍ２当たり５×１０−４〜１００×１０−４ｃｍ２である。（ｄ）カットパイルのパイル長が１〜１０ｍｍである。
【０００８】
また本考案のうち、第２の考案は、カットパイルを有する生地がダブルラッセルセンターカット生地である第１の考案に記載の敷物である。
【０００９】
さらには本考案のうち、第３の考案は、第１の考案または第２の考案に記載の車載用の敷物である。
【考案の効果】
【００１０】
本考案の敷物は、長繊維からなるカットパイルを有する生地が表面層の裏面側にカットパイル面を配置して積層されているために、該敷物の下側に設置している別の敷物や生地にカットパイルが効果的につきささり、その結果、該敷物が下側の敷物からずれたり、滑ったりすることを防ぐことが容易となる。また該カットパイルが適度な単糸繊度や断面積を有することで、該敷物が軽量性を有しつつ、該敷物と該敷物を設置する面との摩擦係数を大きくすることができる。さらには該敷物を持ち運ぶ際にカットパイルによる受傷やちくちく感等の不快感を防ぐことが可能となる。
【図面の簡単な説明】
【００１１】
【図１】本考案の一実施形態に係る敷物を示した側面図である。
【考案を実施するための形態】
【００１２】
以下、本考案の実施の形態を詳細に説明する。
本考案の敷物は、カットパイルを有する生地が積層され、該生地のカットパイル面が表面層の裏面側に配置されていることを特徴とし、更にカットパイルが長繊維からなり、特定の単糸繊度、断面積の総和、パイル長を有することを特徴としている。
【００１３】
本考案の敷物は、カットパイルを有する生地が積層され、該生地のカットパイル面が表面層の裏面側に配置されていることが、本考案の敷物を別の敷物やシート等の上に設置した際に、敷物を構成する生地のカットパイルが別の敷物やシートに突き刺さり、該敷物が安定して設置されるために重要である。
【００１４】
考案の目的である、敷物を別の敷物や別の生地の上に敷いた場合でも、容易に該敷物が動かないことを達成するには、該敷物のカットパイルが該敷物の下の別の敷物や別の生地に突き刺さることが重要であるが、そのためには、カットパイルが長繊維からなることが重要であり、短繊維からなる紡績糸では達成されない。さらには、長期使用時のカットパイルの耐久性や、敷物の上から重量負荷が掛かった際のカットパイルの耐衝撃性を加味した場合も、カットパイルが長繊維からなることが重要である。
なお、カットパイルを構成する長繊維の形態としては、モノフィラメントであってもよいが、マルチフィラメントであることが、編立性、生産効率性等の観点からより望ましい。
【００１５】
また、同様の理由でカットパイルの単糸繊度が１０〜１５０ｄＴｅｘであることが重要である。１０ｄＴｅｘより小さいとカットパイルが敷物や生地に突き刺さりにくく、また突き刺さったとしても動きに対したグリップ力が十分に得られず、さらにはカットパイルが使用中に破断しやすい等の問題が発生し、好ましくない。１５０ｄＴｅｘより大きいとカットパイルとして編立することが困難であり、また敷物を持ち運び等で移動する際に、カットパイル部分と人体とが接触した場合に不快感を与えることがあり、好ましくない。
【００１６】
カットパイルの量は該パイルの断面積の総和が生地１ｃｍ２当たり５×１０−４〜１００×１０−４ｃｍ２であることが重要である。パイルの断面積の総和Ｓ（ｃｍ２）は、生地１ｃｍ２当たりのカットパイルの総繊度をＤ（ｄＴｅｘ）、カットパイルの単繊度をｄ（ｄＴｅｘ）、生地１ｃｍ２当たりのカットパイルの本数をＮ（本／ｃｍ２）、カットパイルの素材の比重をρとすれば、
Ｓ＝Ｄ／ρ×１０−６＝ｄ×Ｎ／ρ×１０−６
で表すことができる。生地１ｃｍ２当たりのパイルの断面積の総和が、５×１０−４ｃｍ２より小さいと十分なパイル数が不足するため動きに対したグリップ力が十分に得られず、１００×１０−４ｃｍ２より大きいと敷物の重量が大きくなり、敷物の取り扱い性に問題があり、好ましくない。したがって、カットパイルの量はパイルの断面積の総和が生地１ｃｍ２当たり５×１０−４〜１００×１０−４ｃｍ２であることが重要である。
【００１７】
また、敷物を敷いた際の位置安定性を確保する意味から、カットパイルのパイル長が１〜１０ｍｍであることが重要である。１ｍｍより小さいと十分に敷物や生地に突き刺さらないため動きに対したグリップ力が十分に得られず、１０ｍｍより大きいと敷物を敷いた際にカットパイルが長いため浮いたようになるため好ましくない。
【００１８】
カットパイルの素材は１０〜１５０ｄｔｅｘの単糸繊度品が得られやすい点で、化学繊維が好ましく、その中でもポリエステル繊維、ナイロン繊維、ポリプロピレン繊維、ビニロン繊維がより好ましい。  
【００１９】
カットパイルを持つ生地基布であれば、本考案の敷物を構成するカットパイルを有する生地として使用することができるが、その中でも、ベルベット、モケット等の織物、ダブルラッセルセンターカット品等の経編、シンカーパイルシャーリング品等の丸編が好ましい例としてあげられ、その中でもダブルラッセルセンターカット品であることがより好ましい。
【００２０】
ダブルラッセルセンターカット生地は、パイル糸が編組織に組み入れられるためパイル保持のために接着性樹脂を使用する必要はなく、そのために密度を高くすることもないので軽量な生地が得られる。さらにはダブルラッセルをセンターカットして得られることから、生産性も高いため、カットパイルを持つ生地基布はダブルラッセルセンターカット生地であることが好ましい。
【００２１】
カットパイルを持つ生地、およびカットパイルを構成する形態としては、モノフィラメントであってもよいが、マルチフィラメントであることが、編立性、生産効率性等の観点からより望ましい。
【００２２】
カットパイルを有する生地は必要に応じて、抗菌剤、撥水剤、柔軟剤等の付加加工を施してもよい。これらの加工は本目的に対し、大きな影響を与えるものではない。
【００２３】
本考案の敷物を構成する表面層は一般的に敷物として定義される部材であれば特に指定はなく、例えばカーペット、絨毯、マット等のいずれでも良い。
【００２４】
表面層とカットパイルを有する生地とを積層させる方法としては特に指定はなく、一般的な積層方法であってよい。例えば、縫い付け、樹脂性接着等の方法を採用することができる。
【００２５】
上記のようにして得られた敷物は表面層の裏面に繊維の突起物を有し、敷物や生地等の上に敷いた際、軽量ながら容易に動かないものとなり、敷物、生地の上に敷くための敷物として最適である。
【実施例】
【００２６】
以下、実施例をもって本考案を説明するが、これにより本考案の範囲が制限されるものではない。
尚、カットパイルのパイル長、敷物の動摩擦係数は次の要領で測定した。
［カットパイルのパイル長］
生地に荷重をかけていない状態から生地側面の写真をルーラーと一緒に撮影し、カットパイルを保持している基布とカットパイル根元との境界からカットパイル先端までの長さを測定した。同じ生地からランダムに５箇所の写真を撮影し、写真の中から５本のカットパイルを選んでパイル長を測定、計２５本の平均値をその生地のカットパイルのパイル長とした。
［敷物の動摩擦係数］
水平面に敷物Ｂとして、東リ株式会社製タイルカーペット（銘柄名；ＴＧ１７０７−ＨＣ１７）をタイルカーペットのパイル面を上にして十分な大きさで敷き、その上に、１０ｃｍ×１０ｃｍにカットした質量Ｍの敷物Ａを置いた。さらに、その上に１０ｃｍ×１０ｃｍの面をもつ質量５００ｇのおもりを、該敷物Ａの面と該おもりの面とが一致するように乗せた。次に、該敷物Ａを引張試験機にて水平方向にすべらせて、３ｃｍから１０ｃｍ移動した際に要した応力の積分平均値Ｆを得た。そして動摩擦係数Ｕを次式により算出した。
Ｕ＝Ｆ／[（Ｍ＋０．５）×ｇ]
ここで、Ｆ：応力の積分平均値〔Ｎ〕
Ｍ：敷物の質量〔ｋｇ〕
ｇ：重力加速度〔ｍ／ｓ2〕
【実施例１】
【００２７】
フロント糸、バック糸に黒色顔料練込ポリエステル長繊維１６７ｄＴｅｘ４８フィラメントを使用し、ミドル糸にポリエステル長繊維２６４ｄＴｅｘ１２フィラメント（単糸繊度２２ｄＴｅｘ）を用いて、１１Ｇダブルラッセル機にて編み立てした。このとき釜間は５ｍｍであった。編み立てした生地（スペーサーファブリック）をセンターカット機でセンターカットし、１５０℃の熱処理機で熱処理することで１１ウェール／２．５４ｃｍ、２５コース／２．５４ｃｍの密度のミドル糸が突起状パイルとなった生地が得られた。この生地のカットパイルのパイル長は２．３ｍｍで、生地１ｃｍ２当たりのカットパイルの断面積の総和は４２×１０−４ｃｍ２／ｃｍ２であった。
【００２８】
このラッセル生地を図１のように東リ株式会社製タイルカーペット（ＴＧ１７０７−ＨＣ１７）の裏面にウレタン系接着剤にて貼り合わせし、敷物Ａとした。そして、敷物Ａのカットパイル面を下側にして、前記敷物Ｂのパイル面との動摩擦係数を測定したところ１０．２であった。また前記敷物Ａのカットパイル面を下側にして、前記敷物Ｂのパイル面の上に敷いたとき、容易に動かしがたかった。
【実施例２】
【００２９】
フロント糸、バック糸に黒色顔料練込ポリエステル長繊維１６７ｄＴｅｘ４８フィラメントを使用し、ミドル糸にポリエステル長繊維２６４ｄＴｅｘ１２フィラメント（単糸繊度２２ｄＴｅｘ）を用いて、２２Ｇダブルラッセル機にて編み立てした。このとき釜間は８ｍｍであった。編み立てした生地（スペーサーファブリック）をセンターカット機でセンターカットし、１５０℃の熱処理機で熱処理することで２２ウェール／２．５４ｃｍ、２５コース／２．５４ｃｍの密度のミドル糸が突起状パイルとなった生地が得られた。この生地のカットパイルのパイル長は３．５ｍｍで、生地１ｃｍ２当たりのカットパイルの断面積の総和は８４×１０−４ｃｍ２／ｃｍ２であった。
【００３０】
このラッセル生地を図１のように東リ株式会社製タイルカーペット（ＴＧ１７０７−ＨＣ１７）の裏面にウレタン系接着剤にて貼り合わせし、敷物Ａとした。そして、敷物Ａのカットパイル面を下側にして、前記敷物Ｂのパイル面との動摩擦係数を測定したところ１７．３であった。また前記敷物Ａのカットパイル面を下側にして、前記敷物Ｂのパイル面の上に敷いたとき、容易に動かしがたかった。
【００３１】
比較例１
フロント糸、バック糸に黒色顔料練込ポリエステル長繊維１６７ｄＴｅｘ４８フィラメントを使用し、ミドル糸にポリエステル長繊維２６４ｄＴｅｘ１２フィラメント（単糸繊度２２ｄＴｅｘ）を用いて、１１Ｇダブルラッセル機にて編み立てした。このとき釜間は６ｍｍであった。編み立てした生地（スペーサーファブリック）をセンターカット機でセンターカットし、１５０℃の熱処理機で熱処理することで１１ウェール／２．５４ｃｍ、２０コース／２．５４ｃｍの密度のミドル糸が突起状パイルとなった生地が得られた。この生地のカットパイルのパイル長は２．３ｍｍで、生地１ｃｍ２当たりのパイルの断面積の総和は４×１０−４ｃｍ２／ｃｍ２であった。
【００３２】
このラッセル生地を図１のように東リ株式会社製タイルカーペット（ＴＧ１７０７−ＨＣ１７）の裏面にウレタン系接着剤にて貼り合わせし、敷物Ａとした。そして、敷物Ａのカットパイル面を下側にして、前記敷物Ｂのパイル面との動摩擦係数を測定したところ５．１であった。また前記敷物Ａのカットパイル面を下側にして、前記敷物Ｂのパイル面の上に敷いたとき、容易に動いた。
【００３３】
以上、実施例１および実施例２の敷物は、比較例１の敷物と比較してカーペットの上に敷いたときに動摩擦係数が大きいことを示し、本考案の敷物が、絨毯、カーペット、マット等の敷物上において、外力が掛かった場合においても容易に動きにくいことが確認された。
【産業上の利用可能性】
【００３４】
本考案の敷物は、繊維床材に置き敷きして使用される、家庭用マット、ホテル等の業務用マット、車載用敷物（例えば、自動車の足元マット）等として利用することが可能である。
【符号の説明】
【００３５】
１：敷物
２：カットパイルを有する生地
３：カットパイル
４：表面層
【図１】
0003175477.tif 000003
【手続補正書】
【提出日】平成24年3月7日(2012.3.7)
【手続補正１】
【補正対象書類名】実用新案登録請求の範囲
【補正対象項目名】全文
【補正方法】変更
【補正の内容】
【実用新案登録請求の範囲】
【請求項１】
下記（ａ）〜（ｄ）の構成からなるカットパイルを有する生地が表面層の裏面側にカットパイル面を配置し、積層されてなる敷物。
（ａ）カットパイルが長繊維からなる
（ｂ）カットパイルの単糸繊度が１０〜１５０ｄＴｅｘである
（ｃ）カットパイルの断面積の総和が生地１ｃｍ２当たり５×１０−４〜１００×１０−４ｃｍ２である
（ｄ）カットパイルのパイル長が１〜１０ｍｍである
【請求項２】
該カットパイルを有する生地がダブルラッセルセンターカット生地である請求項１記載の敷物。
【請求項３】
車載用とした請求項１または２に記載の敷物。
【手続補正２】
【補正対象書類名】明細書
【補正対象項目名】０００９
【補正方法】変更
【補正の内容】
【０００９】
さらには本考案のうち、第３の考案は、車載用とした第１の考案または第２の考案に記載の敷物である。